(57)【要約】【課題】簡便なプロセスで透明導電膜を成膜することができ、該透明導電膜は、光透過率およびヘイズ率が高く、かつシート抵抗が低いという優れた性能を示す。【解決手段】本発明の透明導電膜の成膜方法は、透明基板７を５１０℃以上に加熱するステップと、該透明基板７に対し、成膜原料溶液１の液滴５を噴霧することにより、透明基板７上に透明導電膜を成膜するステップとを含み、該透明導電膜を成膜するステップは、１２ｎｍ／ｓｅｃ以上の成膜速度で透明導電膜を成膜することを特徴とする。【選択図】図１
2012230776.tif 000002
【特許請求の範囲】
【請求項１】
透明基板を５１０℃以上に加熱するステップと、
前記透明基板に対し、成膜原料溶液の液滴を噴霧することにより、前記透明基板上に透明導電膜を成膜するステップとを含み、
前記透明導電膜を成膜するステップは、１２ｎｍ／ｓｅｃ以上の成膜速度で透明導電膜を成膜する、透明導電膜の成膜方法。
【請求項２】
前記成膜原料溶液は、スズおよびフッ素の化合物を含む、請求項１に記載の透明導電膜の成膜方法。
【請求項３】
請求項１または２に記載の成膜方法によって成膜された透明導電膜であって、
前記透明導電膜のＸ線回折パターンにおいて、（３０１）面の回折ピーク強度は、（３０１）面以外のいずれの結晶面の回析ピーク強度よりも大きい、透明導電膜。
【請求項４】
前記透明導電膜のＸ線回折パターンにおいて、（３０１）面の回折ピーク強度の半値幅から算出した結晶粒の平均粒子径は、（３０１）面以外のいずれの結晶面の回析ピーク強度の半値幅から算出した結晶粒の平均粒子径よりも大きい、請求項３に記載の透明導電膜。
【発明の詳細な説明】
【技術分野】
【０００１】
本発明は、透明導電膜およびその成膜方法に関し、より特定的には、薄膜太陽電池の透明基板上に設ける透明導電膜およびその成膜方法に関する。
【背景技術】
【０００２】
近年、エネルギー問題や、環境問題が盛んに取り上げられており、これらの問題の解決策が様々な方面から模索されている。これらの諸問題の対策の１つとして、太陽光を利用してクリーンなエネルギーを供給し得る太陽電池が注目されており、中でも省資源で作製できる薄膜太陽電池が注目を集めている。
【０００３】
薄膜太陽電池は、透明基板上に透明導電膜を形成した上で、その上にさらに光電変換層などを形成することによって作製される。しかし、薄膜太陽電池は、他の電源に比して数倍以上も発電コストが高く、しかも生産コストも高いというデメリットがある。これらのデメリットを解消するために、光電変換効率を高めるとともに、製造方法を簡略化する必要がある。
【０００４】
製造方法を簡略化する方法として、たとえば特許文献１には、スプレー熱分解法を用いて、上記の透明導電膜を簡便に作製する方法が開示されている。特許文献１の方法によれば、ガラス基板上に下地層やバッファ層を形成することなく、透明導電膜を作製することができるため、２段階に分けて成膜する必要がなく成膜方法を簡略化することができる。
【０００５】
ところで、薄膜太陽電池の光電変換効率を高めるためには、上記の透明導電膜のシート抵抗を低くする一方で、光透過率およびヘイズ率を高める必要がある。具体的には、透明導電膜のシート抵抗を１０Ω／□以下とし、光透過率を８０％以上とし、かつヘイズ率を７〜１５％とする必要がある。これらの３特性の調整を図るのは極めて難しく、たとえば透明導電膜の膜厚を厚くすると、シート抵抗を下げることはできるが、光透過率も下がってしまう。
【０００６】
これらの特性を満たす材料として、酸化スズ、酸化亜鉛、酸化インジウムなどを透明導電膜に用いることが検討されている。中でも、酸化スズは、低価格で化学的にも安定性が高い材料であるため、薄膜太陽電池の透明導電膜に多用されている。たとえば特許文献２には、所望の特性が得られるように配合した成膜原料溶液を高温に調整した上で、スプレー熱分解法によってフッ素ドープ酸化スズ（ＦＴＯ）からなる透明導電膜を作製する方法が開示されている。
【０００７】
特許文献２の成膜方法では、移動噴霧機構によって透明導電膜を成膜するため、結晶配向性に関係なく結晶性が高い透明導電膜を大面積で成膜することができる。ここで、特許文献２は、結晶配向性に関係なく透明導電膜を成膜することを開示しているが、一般的に結晶配向性と透明導電膜の表面形状とは相関関係があり、たとえば非特許文献１には、結晶配向性が揃った結晶粒同士が結合して巨大化すると、その表面凹凸の影響によってヘイズが高くなることが報告されている。
【先行技術文献】
【特許文献】
【０００８】
【特許文献１】特開平０７−３３０３３６号公報
【特許文献２】国際公開第２００８／１１７６０５号
【非特許文献】
【０００９】
【非特許文献１】K.Murakami et al.Thin Solid Films 515（2007）8632-8636
【発明の概要】
【発明が解決しようとする課題】
【００１０】
上記の特許文献２に開示される透明導電膜は、光透過率、ヘイズ率、およびシート抵抗の各特性が十分ではなく、さらなる性能の向上が求められている。その点、非特許文献１では、基板温度を高温にして結晶粒同士を結合させることにより、透明導電膜の結晶性がよくなり、光透過率を高めることができる。しかも、透明導電膜の結晶粒のサイズが大きくなるため、ヘイズ率を高めることもできる。
【００１１】
したがって、特許文献２の成膜方法によって成膜される透明導電膜は、光透過率およびヘイズ率が高いという点では所望の特性を満たしていた。しかし、その反面、特許文献２では、透明導電膜を成膜するときの温度が高温であることに起因して、フッ素が蒸発してしまい、透明導電膜中のキャリア密度が低下し、シート抵抗が増大してしまうという問題があった。
【００１２】
本発明は、上記のような現状に鑑みてなされたものであり、その目的とするところは、ヘイズ率および光透過率が高く、かつシート抵抗が低い透明導電膜を提供すること、および該透明導電膜を簡便に成膜する方法を提供することにある。
【課題を解決するための手段】
【００１３】
本発明の透明導電膜の成膜方法は、透明基板を５１０℃以上に加熱するステップと、該透明基板に対し、成膜原料溶液の液滴を噴霧することにより、透明基板上に透明導電膜を成膜するステップとを含み、該透明導電膜を成膜するステップは、１２ｎｍ／ｓｅｃ以上の成膜速度で透明導電膜を成膜することを特徴とする。上記の成膜原料溶液は、スズおよびフッ素の化合物を含むことが好ましい。
【００１４】
本発明は、上記の成膜方法によって成膜された透明導電膜に関し、該透明導電膜のＸ線回折パターンにおいて、（３０１）面の回折ピーク強度は、（３０１）面以外のいずれの結晶面の回析ピーク強度よりも大きいことを特徴とする。
【００１５】
上記の透明導電膜のＸ線回折パターンにおいて、（３０１）面の回折ピーク強度の半値幅から算出した結晶粒の平均粒子径は、（３０１）面以外のいずれの結晶面の回析ピーク強度の半値幅から算出した結晶粒の平均粒子径よりも大きいことが好ましい。
【発明の効果】
【００１６】
本発明は、上記のような構成を有することにより、簡便なプロセスで透明導電膜を成膜することができる。上記の成膜方法で成膜された透明導電膜は、光透過率およびヘイズ率が高く、かつシート抵抗が低いという優れた性能を示す。
【図面の簡単な説明】
【００１７】
【図１】本発明の透明導電膜の成膜方法を用いる成膜装置の模式的な断面図である。
【図２】各実施例および比較例の透明導電膜の結晶構造解析を行なったときのＸ線回折プロファイルである。
【発明を実施するための形態】
【００１８】
以下、本発明の透明導電膜の成膜方法について図面を用いて説明する。なお、本発明の図面において、同一の参照符号は、同一部分または相当部分を表わすものである。また、長さ、幅、厚さ、深さなどの寸法関係は図面の明瞭化と簡略化のために適宜に変更されており、実際の寸法関係を表わすものではない。
【００１９】
＜透明導電膜の成膜方法＞
図１は、本発明の透明導電膜の成膜方法を用いる成膜装置の模式的な断面図である。本発明の透明導電膜の成膜方法は、典型的には図１に示される成膜装置を用いて成膜する。以下においては、図１の成膜装置を参照しつつ、本発明の透明導電膜の成膜方法を説明する。図１における成膜装置は、成膜材料を含む成膜原料溶液１と、成膜原料溶液１を搬送するための送液ポンプ２と、成膜原料溶液１を液滴５に代える液滴発生部６と、表面上に透明導電膜を成膜するための透明基板７と、透明基板７を加熱する加熱部８とを有する。上記液滴発生部６は、ノズルヘッド４にキャリアガス３が導入され、キャリアガスによって液滴５が透明基板７に噴き付けられる。
【００２０】
本発明の透明導電膜の成膜方法は、透明基板７を５１０℃以上に加熱するステップと、該透明基板７に対し、成膜原料溶液１の液滴５を噴霧することにより、透明基板７上に透明導電膜を成膜するステップとを含み、該透明導電膜を成膜するステップは、１２ｎｍ／ｓｅｃ以上の成膜速度で透明導電膜を成膜することを特徴とする。このような高速の成膜レートで成膜することにより、光透過率およびヘイズ率が高く、かつシート抵抗が低い透明導電膜を成膜することができる。以下において、上記各ステップを説明する。
【００２１】
＜透明基板を加熱するステップ＞
本発明の成膜方法は、透明基板７を５１０℃以上に加熱するステップを含むことを特徴とする。このような温度に透明基板７を加熱することにより、成膜中に透明導電膜の内部にフッ素が取り込まれても、成膜中または成膜後の冷却過程で透明導電膜の結晶性を向上させるため、光透過率を向上させることができる。
【００２２】
上記の透明基板７は、５１０℃以上に加熱することが好ましく、より好ましくは５３０℃以上である。透明基板７の温度が５１０℃未満であると、噴霧された成膜原料溶液によって温度が低下することにより透明導電膜の結晶性が低下するため好ましくない。一方、上記の透明基板７の加熱温度の上限は、７００℃より低い温度であることが好ましい。透明基板の加熱温度が７００℃を超えると、成膜原料溶液からなる液滴が基板の表面まで到達しにくくなり、成膜レートが低下することになるため好ましくない。このように透明基板７の温度を調整するために、加熱部８の上面に透明基板７を配置する。以下においては、透明基板７および加熱部８を説明する。
【００２３】
（透明基板）
本発明において、透明基板７としては、光電変換層の吸収域において透明な材料であれば、いかなるものをも用いることができ、たとえばガラス基板、樹脂材料基板等を用いることができる。特に光電変換層の吸収領域の波長において透明性を示す材料であることが好ましく、このような材料として無アルカリガラスを用いることが好ましい。
【００２４】
（加熱部）
本発明において、加熱部８は、上記の透明基板を５１０℃以上に加熱するために設けられるものである。かかる加熱部８は、透明基板７を所定の温度まで加熱することができるものであれば、特に制限はなく用いることができる。このような加熱部８は、ホットプレートにより直接伝導伝熱で加熱する方式、内部が加熱された炉による対流伝熱で加熱する方式、赤外ランプ等を照射する放射伝熱で加熱する方式のうちのいずれの加熱方式をも用いることができる。図１においては、ホットプレートによって透明基板を直接伝導伝熱で加熱方式を示している。
【００２５】
＜透明導電膜を成膜するステップ＞
上記の透明基板７に対し、成膜原料溶液１の液滴を噴霧することにより、透明基板７上に透明導電膜を成膜する。本ステップでは、１２ｎｍ／ｓｅｃ以上の成膜速度で透明導電膜を成膜することを特徴とする。このような高速の成膜レートで透明導電膜を成膜することにより、ドーパントが再蒸発することなく透明導電膜内に取り込まれ、もって透明導電膜のシート抵抗を低減させることができる。上記の成膜速度は、１２ｎｍ／ｓｅｃ以上であることが好ましく、より好ましくは１５ｎｍ／ｓｅｃ以上である。一方、上記の透明基板７の成膜速度の上限は、３０ｎｍ／ｓｅｃ以下であることが好ましく、より好ましくは２０ｎｍ／ｓｅｃ以下である。２０ｎｍ／ｓｅｃを超える成膜速度で透明導電膜を成膜すると、基板温度が低下すること等により結晶配向性といった膜質が劣化するという問題があるため好ましくない。
【００２６】
ここで、成膜原料溶液１から液滴５を形成する方法としては、成膜原料溶液１を０．１μｍ以上数十μｍ以下の平均粒子径の液滴５にするものであれば、どのような方法を用いてもよく、たとえばスプレー方式、超音波方式等を用いることができる。図１においては、成膜原料溶液１に高圧状態のガスを印加して微細スリットノズルから微細液滴にするスプレー方式の液滴発生部６を示している。
【００２７】
スプレー方式は、液体およびキャリアガスの２流体を混合して、スプレーノズル先端部から液滴を噴出す２流体スプレー方式を用いることが好ましい。スプレー方式では、成膜原料溶液が透明基板の直前で液滴発生部を通して液滴となるため、スプレーノズル先端まで成膜原料溶液のままで搬送される。このとき液滴は、高圧のキャリアガスによって形成されることから、透明基板には液滴およびキャリアガスが噴き付けられる。
【００２８】
また、液滴の搬送方向に指向性を持たせるために、キャリアガスを用いてもよい。かかるキャリアガスとしては、圧縮空気、Ｎ2、Ｈ2、水蒸気、Ｏ2、またはこれらの１種以上の混合物を用いることができる。
【００２９】
このようなスプレーノズルは、成膜原料溶液の種類やキャリアガス、成膜原料溶液の噴出時の印加圧力に耐え得る材料であれば、いかなる材料をも用いることができ、たとえば金属および樹脂材料によって作製することができる。
【００３０】
超音波方式は、溶液ボトルに取り付けられた液滴発生部６から成膜原料溶液１に超音波を印加することによって、透明基板７から液滴を発生させるものであるが、液滴自体には運動エネルギーがないため、キャリアガスによって液滴を搬送する。かかるキャリアガスとしては、上述のスプレー方式に用いるものと同様のものを用いることができる。
【００３１】
超音波霧化を用いて液滴を発生させる場合、超音波振動子によって液滴を発生させることが好ましい。超音波振動子は、比較的均一な平均粒子径の液滴を噴霧することができるため、液滴同士が凝集しにくくなるという利点がある。
【００３２】
（送液ポンプ）
図１に示される成膜装置において、送液ポンプ２は成膜原料溶液１をノズルヘッド４に供給するだけでなく、その供給量を調整する機能を有していることが好ましい。
【００３３】
図１における成膜装置を用いて透明導電膜を成膜する場合、かかる透明導電膜は、透明基板７または液滴発生部６のいずれか一方もしくは両方を走査させることによって、透明基板７上の全面に成膜される。かかる透明導電膜は、図１に示されるように、１つの液滴発生部６によって成膜されてもよいし、２以上の液滴発生部６によって成膜されるものであってもよい。２以上の液滴発生部を透明基板の上面の全面に配列して液滴噴霧する場合、必ずしも透明基板７および液滴発生部６のいずれも走査しなくてもよい。
【００３４】
（成膜原料溶液）
本発明で用いられる成膜原料溶液１は、亜鉛、スズ、インジウム、カドミウム、ストロンチウム等の無機材料の有機金属または金属ハロゲン系化合物からなる成膜材料を１種または２種以上溶媒に溶解させたものである。かかる成膜原料溶液１は、上記有機金属または金属ハロゲン系化合物を、０．１〜３ｍｏｌ／Ｌの濃度で溶解させることが一般的であるが、この濃度に限定されるものではない。上記の成膜原料溶液１としては、スズおよびフッ素の化合物を含むことが好ましく、スズを含む有機金属化合物を含み、かつドーパント剤としてフッ素の化合物を含むものを用いることがより好ましい。ここで、成膜原料溶液に含まれるフッ素の化合物としては、フッ化水素、フッ化アンモニウム等を挙げることができる。また、成膜原料溶液に含まれるスズとしては、四塩化スズ、二塩化スズ、ジブチルスズジアセテート、テトラブチルスズを挙げることができる。
【００３５】
また、成膜原料溶液に用いられる溶媒は、水、有機溶剤、またはこれらの混合液を用いることができる。ここでの有機溶剤としては、たとえばメタノール、エタノール、アセトン、イソプロピルアルコール等を挙げることができるが、これらに限定されるものではない。
【００３６】
さらに、成膜原料溶液は、上記の溶媒および成膜材料に加え、さらに添加物を含んでいてもよい。このような添加物としては、ドーパント剤、界面活性剤、ｐＨ調整剤等を挙げることができるが、これらの添加剤の２種以上を混合して用いることが好ましい。
【００３７】
ここで、ドーパント剤としては、Ｍｇ、Ｇａ、Ａｌ、Ｔｅ、Ａｇ、Ｇｅ、Ｃｕ、Ｓｒ、Ｂ、Ｓｂ、Ｆ、Ａｓ等を含む材料を挙げることができ、界面活性剤としては、低級有機化合物等を挙げることができる。ｐＨ調整剤としては、硝酸、酢酸、硫酸、フッ酸、過酸化水素、酪酸、塩酸、アンモニア等を挙げることができる。
【００３８】
（透明導電膜）
上記の成膜方法によって成膜された透明導電膜の膜厚は、シート抵抗、ヘイズ率、透過率の仕様を満たすために、６００ｎｍ以上１２００ｎｍ以下の範囲となる。
【００３９】
このような透明導電膜のＸ線回折パターンにおいて、（３０１）面の回折ピーク強度は、（３０１）面以外のいずれの結晶面の回析ピーク強度よりも大きいことを特徴とする。（３０１）面からのピークが大きいということは、フッ素を十分に取り込んだ結晶粒でも結晶性が高いことを示唆しており、低抵抗化と光透過率およびヘイズ率の仕様を満たす透明導電膜となる。
【００４０】
さらに、上記の透明導電膜のＸ線回折パターンにおいて、（３０１）面の回折ピーク強度の半値幅から算出した結晶粒の平均粒子径は、（３０１）面以外のいずれの結晶面の回析ピーク強度の半値幅から算出した結晶粒の平均粒子径よりも大きいことが好ましい。このことは、フッ素を十分に取り込んだ結晶粒が支配的に成長していることを示唆しており、より低抵抗で光透過率およびヘイズ率の仕様を満たす透明導電膜になっていることを意味する。
【実施例】
【００４１】
以下、実施例を挙げて本発明をより詳細に説明するが、本発明はこれらに限定されるものではない。
【００４２】
（実施例１）
本実施例では、まず、成膜原料溶液１として、水２００ｍＬに対し、塩化スズ・５水和物の濃度を０．９ｍｏｌ／Ｌとし、フッ化アンモニウムの濃度を０．９ｍｏｌ／Ｌとなるように溶解させた。さらにｐＨ調整剤として３５％塩酸を２０ｍＬ混合した。一方、加熱部８としてはホットプレートを用い、該ホットプレート上に、ガラス基板からなる透明基板７をセットした。そして、ホットプレートの温度を５９０℃に設定し、ガラス基板を加熱し、透明基板７の表面温度を５１３℃とした。なお、透明基板７の表面温度は、Ｋ熱電対によって測定した。
【００４３】
上記の成膜原料溶液１を送液ポンプ２によってノズルヘッド４に送り出し、高圧気体で圧縮して液滴化するスプレー方式によって液滴を発生させた。ノズルヘッド４からガラス基板に液滴を到着させるために、２００Ｌ／分の流量の圧縮空気スプレーを噴出し方向に流した。そして、ガラス基板およびノズルヘッド４を固定したままで、搬送ステージを３ｍｍ／秒の速度で搬送させた。その後、ノズルヘッド４から透明基板７に向けて、ガラス基板に１２ｍＬ／分の流量で成膜原料溶液の液滴を７５秒間吹きつけることにより、ガラス基板上にＳｎＯ2からなる透明導電膜を成膜した。なお、このときにガラス基板上に透明導電膜が成膜されている時間は６０秒であった。
【００４４】
（実施例２、比較例２）
実施例１に対し、下記の表１に示すように、成膜原料溶液の供給速度を変更して成膜速度を代えたことが異なる他は、実施例１と同様の方法によって実施例２および比較例２の透明導電膜を成膜した。
【００４５】
（実施例３、比較例１）
実施例１に対し、下記の表１に示すように、成膜原料溶液の供給速度および成膜速度を代えるとともに、成膜時のステージを静止させて６０秒間成膜した。これらのことが異なる他は、実施例１と同様の方法によって実施例３および比較例１の透明導電膜を成膜した。
【００４６】
（実施例４）
実施例３に対し、下記の表１に示すように、基板温度、成膜原料溶液の供給速度および成膜速度を代えて６０秒間成膜した。これらのことが異なる他は、実施例３と同様の方法によって実施例４の透明導電膜を成膜した。
【００４７】
（比較例３）
実施例１に対し、下記の表１に示すように、成膜時の透明基板の温度を代えたことが異なる他は、実施例１と同様の方法によって比較例３の透明導電膜を成膜した。
【００４８】
（比較例４）
実施例３に対し、下記の表１に示すように、成膜時の透明基板の温度を代えたことが異なる他は、実施例３と同様の方法によって比較例４の透明導電膜を成膜した。
【００４９】
＜評価結果＞
各実施例および各比較例で作製した透明導電膜の膜厚を触針式表面形状測定器（製品名：ＤＥＫＴＡＫ（株式会社アルバック製））によって測定したところ、下記の表１に示される結果となった。ここで測定した膜厚を成膜時間で除することにより、成膜速度を算出した。また、透明導電膜のシート抵抗（Ω／□）を低抵抗率計（製品名：ロレスターＧＰ（三菱化学アナリテック株式会社製））によって測定した。さらに、各実施例および各比較例で作製した透明導電膜のヘイズ率（％）および透過率（％）を分光ヘイズメーター（製品名：ＴＣ−１８００Ｈ（有限会社東京電色製））によって測定した。これらの測定結果を以下の表１に示す。
【００５０】
【表１】
2012230776.tif 000003
【００５１】
さらに、各実施例および比較例の透明導電膜に対し、Ｃｕ−Ｋα（λ＝０．１５４ｎｍ）を線源に用いてＸ線回折による結晶構造解析をθ−２θ法にて行なった。そのＸ線回折プロファイルを図２に示す。図２は、各実施例および比較例の透明導電膜の結晶構造解析を行なったときのＸ線回折プロファイルである。図２に示されるＸ線回折プロファイルに基づいて、各ピークの位置（２θB）、強度およびその強度の半値幅（ＦＷＨＭ）、ならびに結晶粒のサイズｔを算出した。その結果を表２に示す。
【００５２】
【表２】
2012230776.tif 000004
【００５３】
なお、結晶粒のサイズｔは、膜厚方向の結晶サイズを意味するものであり、以下のScherrerの式（１）に基づいて算出した。
【００５４】
ｔ＝０．９λ／ＢｃｏｓθB    ・・・（１）
なお、上記式（１）中の各記号はそれぞれ、ｔ：結晶サイズ（ｎｍ）、λ：線源波長（ｎｍ）、Ｂ：半値幅（ラジアン）、θB：ピーク位置２θB×１／２（ｄｅｇ）を示す。
【００５５】
＜考察＞
図２に示されるＸ線回析プロファイルから明らかなように、各実施例の透明導電膜は、（３０１）面が優先配向面となっている。一方、比較例の透明導電膜は（２００）面が優先配向面となっている。また、表２に示される結果から明らかなように、各実施例の透明導電膜は、（３０１）面配向した結晶が最大の結晶粒径となっているのに対し、比較例１においては（２００）面配向した結晶が膜中で最大の結晶粒径となっている。
【００５６】
表１に示される結果から明らかなように、実施例１〜３の透明導電膜は、ヘイズ率および透過率が高く、かつシート抵抗が低いという性質を示す。これに対し、比較例１の透明導電膜は、透過率は高いが、ヘイズ率が低く、またシート抵抗が高いという性質を示す。
【００５７】
以上の結果から、１２ｎｍ／ｓ以上の成膜速度で透明導電膜を成膜することにより、ヘイズ率および透過率が高く、かつシート抵抗が低い透明導電膜を成膜することができることが明らかとなった。この理由は、高速の成膜速度で成膜することによってフッ素の再蒸発を抑制し、（３０１）面に配向した透明導電膜を優先して形成したことによるものと考えられる。
【００５８】
以上のように本発明の実施の形態および実施例について説明を行なったが、上述の各実施の形態および実施例の構成を適宜組み合わせることも当初から予定している。
【００５９】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６０】
本発明の成膜方法によって成膜される透明導電膜は、バッファ層および下地層を成膜しなくても、光透過率およびヘイズ率が高く、かつシート抵抗が低い透明導電膜を成膜することができる。このため、本発明の透明導電膜は、薄膜太陽電池、特に薄膜シリコン太陽電池用の透明電極として好適に使用することができる。
【符号の説明】
【００６１】
１  成膜原料溶液、２  送液ポンプ、３  キャリアガス、４  ノズルヘッド、５  液滴、６  液滴発生部、７  透明基板、８  加熱部。
【図１】
2012230776.tif 000005
【図２】
2012230776.tif 000006
【手続補正書】
【提出日】平成24年1月25日(2012.1.25)
【手続補正２】
【補正対象書類名】明細書
【補正対象項目名】００１３
【補正方法】変更
【補正の内容】
【００１３】
本発明の透明導電膜の成膜方法は、透明基板を５１０℃以上に加熱するステップと、該透明基板に対し、成膜原料溶液の液滴を噴霧することにより、透明基板上に透明導電膜を成膜するステップとを含み、該透明導電膜を成膜するステップは、１５ｎｍ／ｓｅｃ以上３０ｎｍ／ｓｅｃ以下の成膜速度で透明導電膜を成膜し、成膜原料溶液は、スズおよびフッ素の化合物を含むことを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
透明基板を５１０℃以上に加熱するステップと、
前記透明基板に対し、成膜原料溶液の液滴を噴霧することにより、前記透明基板上に透明導電膜を成膜するステップとを含み、
前記透明導電膜を成膜するステップは、１５ｎｍ／ｓｅｃ以上３０ｎｍ／ｓｅｃ以下の成膜速度で透明導電膜を成膜し、
前記成膜原料溶液は、スズおよびフッ素の化合物を含む、透明導電膜の成膜方法。
【請求項２】
前記透明導電膜を成膜するステップは、１５ｎｍ／ｓｅｃ以上２０ｎｍ／ｓｅｃ以下の成膜速度で透明導電膜を成膜する、請求項１に記載の透明導電膜の成膜方法。
【請求項３】
スプレー方式によって前記成膜原料溶液から前記成膜原料溶液の液滴を形成する、請求項１または２に記載の透明導電膜の成膜方法。
【請求項４】
前記成膜原料溶液は、有機金属または金属ハロゲン系化合物を０．１〜３ｍｏｌ／Ｌの濃度で含む、請求項１〜３のいずれかに記載の透明導電膜の成膜方法。